(57)【特許請求の範囲】
【請求項１】
架橋ポリマーマトリックスを含有し、その架橋ポリマーマトリックス中にはライトバルブ懸濁液の小滴が分散しており、前記ライトバルブ懸濁液が液体懸濁媒質中に懸濁粒子を含有している、ＳＰＤライトバルブの光変調ユニットとしての使用に適したフィルムの製造方法であって、
その方法が、ＵＶ架橋性液体オリゴマー又はポリマーと前記ライトバルブ懸濁液とを混合し、その混合物を乳化させて前記ＵＶ架橋性液体オリゴマー又はポリマー中に前記ライトバルブ懸濁液のエマルションを形成し、前記混合物を前記エマルションの薄層の形態にし、そのエマルションの薄層をＵＶ照射又は電子ビームにさらすことによって、前記架橋性液体オリゴマー又はポリマーを架橋することを包含し、かつ、
前記オリゴマー又はポリマー及び前記粒子は、相互に有害な影響を及ぼさないこと、及び
前記粒子は、ポリヨウ化物であること
を特徴とする方法。
【請求項２】
エマルションが乳化剤を含有するものである請求項１に記載の方法。
【請求項３】
前記液体架橋性オリゴマー又はポリマーが、前記液体懸濁媒質に不溶な主鎖と、前記液体懸濁媒質に可溶なペンダント重合基とを有することによって、前記オリゴマー又はポリマーが乳化剤として機能することを特徴とする請求項１に記載の方法。
【請求項４】
前記主鎖が、ポリオルガノシロキサンを含有するものである請求項３に記載の方法。
【請求項５】
前記ペンダント重合基が、ポリアクリレート及び／又はポリメタクリレートである請求項４に記載の方法。
【請求項６】
前記ポリオルガノシロキサンが、内部に芳香族基を含有するものである請求項４に記載の方法。
【請求項７】
前記エマルションが、前記架橋を開始させるための光開始剤を含有するものである請求項１に記載の方法。
【請求項８】
前記ＵＶ架橋性オリゴマー又はポリマーが、アクリレート、メタクリレート、又はエポキシ基を含有するものである請求項１に記載の方法。
【請求項９】
前記液体ＵＶ架橋性ポリマー又はオリゴマーが、ポリオルガノシロキサン、ポリブタジエン、ポリスチレン、ポリ（シクロプロぺン）、ポリアミド、ポリオレフィン、シリコーンゴム、ポリアクリルアミド、又はポリウレタンである請求項１に記載の方法。
【請求項１０】
架橋ポリオルガノシロキサンポリマーマトリックスを含有し、その架橋ポリオルガノシロキサンポリマーマトリックス中にはライトバルブ懸濁液の小滴が分散しており、前記ライトバルブ懸濁液が液体懸濁媒質中に懸濁粒子を含有している、ＳＰＤライトバルブの光変調ユニットとしての使用に適したフィルムの製造方法であって、
その方法が、ＵＶ架橋性液体ポリオルガノシロキサンオリゴマー又はポリマーと前記ライトバルブ懸濁液とを混合し、その混合物を乳化させて前記ＵＶ架橋性液体ポリオルガノシロキサンオリゴマー又はポリマー中に前記ライトバルブ懸濁液のエマルションを形成し、前記混合物を前記エマルションの薄層の形態にし、そのエマルションの薄層をＵＶ照射又は電子ビームにさらすことによって、前記架橋性液体ポリオルガノシロキサンオリゴマー又はポリマーを架橋することを包含し、かつ、
前記オリゴマー又はポリマー及び前記粒子は、相互に有害な影響を及ぼさないこと、及び
前記粒子は、ポリヨウ化物であること
を特徴とする方法。
【請求項１１】
前記液体ＵＶ架橋性ポリオルガノシロキサンポリマー又はオリゴマーが、ペンダントのメタクリルオキシプロピル基又はアクリルオキシプロピル基を有するものである請求項１０に記載の方法。
【請求項１２】
前記ポリオルガノシロキサンが内部にフェニル基を含有するものである請求項１０に記載の方法。
【請求項１３】
前記エマルションが、前記粒子の凝集を防止するための液体高分子安定剤を含有するものである請求項１０に記載の方法。
【請求項１４】
前記液体高分子安定剤がフッ素化されているものである請求項１３に記載の方法。
【発明の詳細な説明】
【０００１】
【発明の属する分野】
本発明は、ライトバルブ、ライトバルブ用の可視光透過性プラスチックフィルムに係り、さらに詳しくは、紫外線で硬化可能なそのようなフィルム及びその製造方法の改良に関するものである。
【０００２】
【従来の技術】
60年以上の間、ライトバルブは、光変調に利用するために提供されてきた。ここで、ライトバルブは、短距離で空間を分離する２つの壁から形成されたセルを含むものであり、少なくとも１つの壁は透明で、通常壁は透明の導電性コーティングの形態の電極を有する。セルは活性可能な光変調材を含み、それは、中で懸濁液の小滴が分布してカプセル化されている懸濁液又はプラスチックフィルムのどちらでもよい。懸濁液（本明細書では、しばしばライトバルブ懸濁液という）は、液体懸濁媒質中に浮遊する小さい粒子を含有する。電場が加えられないときは、懸濁液中の粒子は不規則なブラウン運動を示すので、セルを通過する光線は、セルの構造、粒子の特性と濃度、及び光のエネルギー含量によって、反射、透過、又は吸収される。ライトバルブにライトバルブ懸濁液を通して電場が加えられると、粒子は配列し、多くの懸濁液では光のほとんどがセルを通過することができる。ライトバルブは、例えば、α- 数値ディスプレイ、テレビ用ディスプレイ、窓、サンルーフ、サンバイザー、鏡、めがね等を含む多くの目的のために提案されており、それらを通過する光量を調節する。粒子の懸濁を利用して光を変調させることに基づくライトバルブは、「懸濁粒子デバイス」、すなわち「ＳＰＤｓ」として知られている。
【０００３】
多くの用途において、ＳＰＤライトバルブの活性化材は、懸濁液よりもプラスチックフィルムの方が好ましい。例えば、可視光透過窓として使用されるライトバルブにおいては、懸濁液の小滴が分布しているプラスチックフィルムの方が、懸濁液のみの場合より好ましい。なぜならば、例えば、フィルムを使用することで、高カラムの懸濁液によって膨水するという静水圧の影響を避けることができ、漏洩のリスクをも避けることができるからである。また、プラスチックフィルムでは、粒子は非常に小さい小滴でのみ存在するので、フィルムに繰り返し電圧をかけて活性化しても粒子が著しく凝集することはない。
固体マトリックス層中で分散する懸濁粒子のマイクロカプセを用いるＳＰＤライトバルブ用のライトバルブフィルムの１のタイプについては、米国特許第4,919,521 号に開示されている。２番目のタイプの均一溶液の分離相によって製造されるＳＰＤライトバルブフィルムについては、米国特許第5,409,734 号に開示されている。化学的な架橋剤を用いて架橋性フィルム形成材料を架橋して製造されるＳＰＤライトバルブフィルムについては、本発明の譲受人に譲渡された米国特許第5,463,491 号及び第5,463,492 号に開示されている。本明細書で引用するそれらの特許及び他の特許の全ては、参照文献として本明細書に取り込まれている。
【０００４】
【発明が解決しようとする課題】
米国特許第5,463,491 号及び第5,463,492 号に開示されているように、ＳＰＤフィルムを熱を用いて硬化する代わりにＵＶ硬化すると、いくつかの利点がある。熱で硬化するＳＰＤフィルムは、触媒を加えるとすぐに硬化が始まる。一方、ＵＶ硬化性フィルムは、紫外線にさらされた場合のみ硬化する。また、ＵＶ硬化は、フィルムを損傷する熱に長くさらされなくて済む。さらに、ＵＶ硬化は、熱硬化よりもずっと速く遂行し得る。ＵＶ硬化は、空気中では１分未満で効果があり、無酸素雰囲気では、ほんの数秒で効果がある。
【０００５】
【課題を解決するための手段】
本発明の一実施の形態においては、ライトバルブの光変調ユニットとしての使用に適したフィルムが提供され、そのフィルムは、紫外線によって架橋されたポリマーマトリックスを含有する。特に、そのポリマーマトリックスは、適当な光開始剤の存在下で、紫外線によって架橋可能なペンダント官能基を含有するポリマーであることが好ましい。フィルムは、液体ＵＶ架橋性ポリマー又はオリゴマー、好ましくはコポリマー中に、ライトバルブ懸濁液のエマルションを生成することによって、架橋反応の結果形成される。エマルションを安定化するために、単独の乳化剤、もしくは米国特許第5,463,492 号に開示されているような乳化剤として作用し得るマトリックスポリマーに基づく１種以上の重合ペンダントブロックを有することが好ましい。
【０００６】
フィルムは、架橋ポリオルガノシロキサンのポリマーマトリックスを含んでもよく、架橋ポリマーマトリックス中に分布するライトバルブ懸濁液は、フッ素化高分子安定剤を含んでもよい。この安定剤によって、光散乱又はライトバルブフィルムの「ヘーズ」がかなり減少する。ここで、用語「フッ素化」は、物質が部分的に又は全体的にフッ素化されることを意味する。ヘーズを減少させるために、架橋ポリオルガノシロキサンポリマーマトリックスに芳香族基を加えるか、又はポリマーマトリックスとは混ざり合うが、ライトバルブ懸濁液とは混ざり合わない原料を、芳香族基含有のポリマーマトリックスとブレンドすることによってさらに改良することができる。もしくは、ライトバルブ懸濁液とは混ざり合うが、ポリマーマトリックスとは混ざり合わない、フッ素化された原料をライトバルブ懸濁液とブレンドしてもよい。
【０００７】
これらの作用の目的は、ポリマーマトリックスの屈折率とライトバルブ懸濁液の屈折率を等しいか又は可能な限り近づけることである。これによって、ライトバルブが活性化、すなわちＯＮ状態のときに、ヘーズ及び光散乱をかなり減少させ、或いは除去できる。
米国特許第5,463,492 号からわかるように、ライトバルブ懸濁液は、全体的に又は部分的に液体高分子安定剤を含む液体懸濁媒質を有し、それによって、ライトバルブ懸濁液を高濃度の粒子で充填させることができる。その結果生成されたライトバルブ懸濁液は、ライトバルブとして用いた場合もフィルムに組み込んだ場合も安定で、ＯＮ状態とＯＦＦ状態の間でよい対照を示す。
また、本発明は、セル壁で分離されたセル及びセル壁間の本発明のフィルムを含有するライトバルブをも提供する。
【０００８】
【発明の実施の形態】
ライトバルブ懸濁液
本発明のフィルムの架橋ポリマーマトリックス中に分布するライトバルブ懸濁液は、公知のいかなるライトバルブ懸濁液でもよく、また、常法によって調製してもよい。ここで、用語「ライトバルブ懸濁液」は、多量の小さい粒子が分散している「液体懸濁媒質」を意味する。「液体懸濁媒質」は、好ましくは、粒子の凝集化の傾向を減少させ、粒子を分散させておくように作用する少なくとも１種の高分子安定剤が溶解している１以上の非水性の電気抵抗性液体を含む。
公知のとおり、マイカ、金属、グラファイト、ハロゲン化金属、アルカロイド酸塩のポリハロゲン化物（しばしば先行技術においては、パーハロゲン化物と言われる）等のような無機及び有機の粒子をライトバルブ懸濁液中で用いることができる。懸濁液中の粒子は、例えばアルカロイド酸塩（ここで、用語「アルカロイド」は、Hackh's Chemical Dictionary,Fourth Edition,McGraw-Hill Book Company,New York,1996 で定義されているように有機窒素含有塩基を意味する）のポリハロゲン化物のようなハロゲン含有の偏光性物質のように偏光性であってもよい。アルカロイド酸塩のポリハロゲン化物を用いる場合、アルカロイド部分は、上記の Hackh's Chemical Dictionaryに定義されているキニーネアルカロイドでよい。米国特許第2,178,996 号及び第2,289,712 号では、キニーネアルカロイド酸塩のポリハロゲン化物の利用について詳細に言及している。粒子は、光吸収又は光反射してもよい。
【０００９】
また、粒子は、米国特許第4,131,334 号に記載されているジヒドロシンコニジン硫酸塩ポリヨウ化物のような、キニーネアルカロイド酸塩の水素化ポリハロゲン化物、又は例えば米国特許第1,956,867 号におけるような臭化第二銅或いはプルプレオコバルト塩化物硫酸塩ポリヨウ化物のような偏光性の金属ハロゲン化物或いはポリハロゲン化物の粒子でもよい。粒子は、米国特許第4,877,313 号及び第5,002,701 号に記載されているような偏光性ポリハロゲン化物粒子であることが好ましく、それらは、先行技術のポリハロゲン化物よりも環境的に安定である。
理論的には、電場或いは磁場によって配向されるものであれば、可視光の所望の波長を反射、吸収、及び／又は透過することのできるいずれの粒子でもライトバルブ懸濁液中で使用することができる。しかしながら、本発明の目的のためには、相当量の可視光を反射する粒子は、好ましくない光散乱を引き起こすので、通常は望ましくない。
【００１０】
ライトバルブ懸濁液中で用いる粒子の形態は、「アニソメトリック」、すなわち、ある配向では粒子が他の配向におけるよりも多くの光を切断するような粒子の形状或いは構造であることが好ましい。針状、ロッド状、ラス状、又は薄片形状の粒子が好適である。偏光性結晶は楽しいビジュアルな外観を作り出すので、特に有用であるが、光吸収性のどのタイプの粒子でも、好ましくはほとんど光散乱を示さないものを用いることができる。
粒子は、コロイドの大きさ、すなわち、粒子の平均寸法が約１ミクロン以下であることが好ましい。ほとんどの粒子が、青色光の波長、すなわち2000オングストローム以下の２分の１未満の寸法を有し、光散乱を極端に少なく保つことが好ましい。
【００１１】
また、粒子は、光吸収性、すなわち、粒子が光の相当な部分、好ましくは粒子に衝突する光の大部分を吸収し、粒子に衝突する光のほとんどが散乱しないことが好ましい。光吸収性粒子としては、例えば、ガーネット赤、グラファイト或いはカーボンブラックのような導電性黒或いはグレイ原料のような顔料及び染料、広くゲスト−ホスト液晶デバイスに使用される二色性染料、例えば臭化第二銅のような偏光性原料、及びポリハロゲン化物、特に、例えばライトバルブデバイスの先行技術と共に記載されているようなポリヨウ化物を含む多くの種類がある。
ここで、用語「ポリヨウ化物」は、従来の意味で使用すると共に、ライトバルブの先行特許で多く使用される「パーヨウ化物」と同様な意味でも使用している。例えば、発明の名称が「コロイド懸濁液及びその製造方法」である米国特許第1,951,664 号（Land）の第１頁の左欄を参照せよ。そこでは、前駆体化合物、すなわちヨウ素及びヨウ化物を有するヘテロ環窒素含有塩基の硫酸塩（又は米国特許第4,270,841 号に記載されているような他の一定の塩）の反応生成物である物質について示している。このような反応生成物は、しばしばポリヨウ化物化合物と言われる。このタイプの粒子は、The Journal of General Chemistry,U.S.S.R.Vol.20.pp.1005-1016,(1950）に掲載されているD.A.Godina及びG.P.Faerman の「ポリヨウ化物の光学特性及び構造」で、詳細に議論されている。例えば, ヘラパサイトは、キニーネ二硫酸塩ヨウ化物であり、その式は、The Merck Index,10thEd.(Merck & Co.,Inc.,Rahway,N.J.）に「キニーネヨウ化硫酸塩」という見出しの下に４Ｃ20Ｈ24Ｎ2 Ｏ2 ・ ３Ｈ2 SO4 ・ 2HI ・ I4・6Ｈ2Oとして示されている。さらに最近では、好ましいタイプのヨウ化物は、前駆体化合物が塩である必要がない。例えば、米国特許第4,877,313 号及び第5,002,701 号を参照せよ。これらのポリヨウ化物化合物では、ヨウ素は鎖を形成し、その化合物は強い偏光性であると考えられている。ここで、用語「ポリハロゲン化物」とは、ポリヨウ化物のような化合物のことであるが、ヨウ化物中の少なくともいくつかのヨウ素が他のハロゲンで置換されているものをも意味する。
【００１２】
本発明のフィルム中に分布するライトバルブ懸濁液は、粒子を懸濁させるためにライトバルブ用に提案されている従来の液体懸濁媒質のいずれを含んでもよい。一般的に、液体懸濁媒質は、粒子を懸濁させ、かつ粒子の凝集する傾向を減少させて、粒子を懸濁状態に保つために使用される高分子安定剤を溶解する１種以上の電気抵抗性で化学的に不活性な液体を含む。ここでは、米国特許第4,247,175 号で開示されている液体懸濁媒質のような公知の液体懸濁媒質が有用である。一般的に、液体懸濁媒質又はその中に溶解している高分子安定剤の一方又はその両方は、重力的な平衡で懸濁粒子を保つように選択される。
本発明で有用なライトバルブ懸濁液については、米国特許第4,407,464 号に記載されており、それは、電気抵抗性で化学的に不活性な、室温で少なくとも約1.5 の比重を有し、その原子の少なくとも約50％がハロゲン原子で構成され、そのハロゲン原子の少なくとも60％がフッ素である低分子量の液体フルオロカーボンポリマーを液体懸濁媒質として用い、トリアルキルトリメリテート等と釣り合わせて、懸濁粒子を重力的平衡に保って、液体懸濁媒質中で粒子を分散させることに基づいている。混ざり合う電気抵抗性の有機液体として有用な他の原料については、米国特許第4,772,103 号に開示され、また、液体懸濁媒質に関する詳細については、米国特許第4,407,565 号に示されている。
【００１３】
このようなハロゲン化液体を取り込んでいない他のタイプの懸濁液も、ポリマーを安定化するのに十分な量用いるのであれば使用することができ、粒子を重力的平衡に保つことができる。
公知のとおり、他の有用なライトバルブ懸濁液は、一般的に可塑剤として分類される非揮発性又は最少の揮発性有機液体を液体懸濁媒質として用いることに基づいている。このような「可塑剤」液体懸濁媒質は、粒子を懸濁させ、高分子安定剤は溶解するがマトリックスポリマーは溶解しない電気抵抗性で化学的に不活性な比較的非揮発性（高沸点）の有機液体を１種以上含有する。例えば、高分子安定剤が固体のポリ（メタ）アクリレートを含む場合は、有用な液体懸濁媒質としては、アジペート、ベンゾエート、グリセロールトリアセテート、イソフタレート、メリテート、オレエート、クロロパラフィン、フタレート、セバセート等のようなポリ（メタ）アクリレート用の液体可塑剤がある。同様に、他の固体高分子安定剤のための液体懸濁媒質は、そのようなポリマー用の可塑剤として有用な液体から選択することができる。トリ- ｎ- プロピル、トリ- ｎ- ブチル、トリ- ｎ- ペンチル、又はトリ- ｎ- ヘキシル- トリメリテートのようなトリアルキルトリメリテート、及び／又はジ-2- エチルヘキシルアジペートのようなジアルキルアジペートを、ネオペンチル（メタ）アクリレートのコポリマーのようなコポリマーに基づく固体高分子安定剤用の液体懸濁媒質として使用することが好ましい。
【００１４】
高分子安定剤を用いるとき、高分子安定剤は、粒子の表面に結合するが、非水性液体又は液体懸濁媒質の液体にも溶解する単独タイプの固体ポリマーであってもよい。もしくは、高分子安定剤系として役立つ２種以上の固体高分子安定剤があってもよい。例えば、粒子はニトロセルロースのような最初のタイプの固体高分子安定剤でコートされ、実質的には、粒子の表面が平面的にコートされ、そして最初のタイプの固体高分子安定剤に結合し或いは会合して液体懸濁媒質にも溶解する１種以上の付加的タイプの固体高分子安定剤が粒子を分散させ、立体的に保護する。
また、粒子を懸濁させておくために、液体懸濁媒質は、固体高分子安定剤として、米国特許第5,279,773 号に開示されているようなＡ- Ｂ型のブロックポリマーを含有することが好ましい。
また、ニトロセルロース及び／又は他の固体高分子安定剤を、ブロックポリマーに加えて液体懸濁媒質に加えると有効である。公知のとおり、経験的に決定された一定のライトバルブ懸濁液に使用すべき粒子を懸濁させておくのにちょうど十分な量のＡ- Ｂブロックポリマーを用いることが好ましい。通常、固体高分子安定剤の量は、液体懸濁媒質の総重量に対して重量で約１％〜約30％であり、例えば、５％〜約25％である。しかしながら、固体高分子安定剤を使用することは好ましいことではあるが、すべての場合に使用する必要はない。実際、液体高分子安定剤を使用すると、以下に詳細に述べるような効果がある。
【００１５】
液体高分子安定剤
従来ライトバルブ懸濁液に使用される高分子安定剤は、一般的にガラス状の固体であった。高分子安定剤としてガラス状の固体ポリマーを用いたライトバルブ懸濁液の濃度は、上述したような溶媒を含む液体懸濁媒質を使用して、利用可能なフィルムに加工できる濃度にしなければならないが、溶媒が含有し得る粒子の量には限界がある。しかしながら、高分子安定剤が米国特許第5,463,492 号に記載されているような液体ポリマーの場合は、液体高分子安定剤は、液体懸濁媒質の一部、好ましくは全部と成り、それによって、粒子の濃度をかなり高いパーセントで含むことができ、さらに、他の場合よりもより薄く、ダークなフィルムの生成を促すことができる。
【００１６】
また、マトリックスポリマー及び高分子安定剤の両方を、それぞれフェニル及びフッ素で置換して改変した場合は、一方は溶解し、他方は溶解しないような溶媒を見つけることは困難である。さらに、固体高分子安定剤用の溶媒を使用するにあたっての問題は、溶媒の屈折率が、マトリックスポリマー及び固体高分子安定剤の屈折率よりずっと高い場合は、フィルムのヘーズの量が増加してしまうことである。これらの問題は、液体高分子安定剤を用いることで避けられる。
液体高分子安定剤は、それがかなり低いガラス転移温度になるような１種のモノマー又は複数のモノマーを用いて常法で調製し、ライトバルブを操作する温度範囲では高分子安定剤が液体であるようにする。例えば、技術的に示されるように、分岐の有無と共に炭素原子数を考慮してペンダントのアルキル基を正しく選択すると、予め定めたガラス転移温度（ほぼ-70/C である）をもつポリマーを生成することが可能になる。フィルムが組み込まれたライトバルブでは、小滴中の液体懸濁媒質のガラス転移温度以上でのみ可視光を透過することができるので、ガラス転移温度が低いことは望ましい。ポリマーの分子量は、高分子安定剤の粘度を決定し、公知のとおり、分子量が大きいほど粘度が高くなる。液体高分子安定剤の好適な分子量は、約Ｍｗ1000〜約Ｍｗ200 万の範囲である。
【００１７】
液体高分子安定剤用のモノマーは、上述のとおり、生成される液体高分子安定剤がマトリックスポリマーを溶解しないが、粒子の表面には結合し、液体懸濁媒質を含む他のどの液体とも混ざり合うように選択される。粒子がニトロセルロースでコートされている場合は、液体高分子安定剤は、不飽和有機酸、エステル或いは無水マレイン酸のようなそれらの無水物から誘導される基、又はメチロールアクリルアミド、2-ヒドロキシエチル（メタ）アクリレート等のような他の適切な官能基のような、液体高分子安定剤をニトロセルロースと会合させる官能基を少ないパーセントで含むことが好ましい。有用な液体高分子安定剤は、通常は少ないパーセントの不飽和酸、エステル或いはそれらの無水物、メチロールアクリルアミド、2-ヒドロキシエチル（メタ）アクリレート等を有する、n-ブチルアクリレートのようなアルキル（メタ）アクリレート、及び／又はヘプタフルオロブチルアクリレート等のようなフッ素化アルキル（メタ）アクリレートの重合単位を含む。
【００１８】
液体高分子安定剤の分子量は調節できるので、その粘度を調整して低粘度の液体高分子安定剤及び粒子のみから成るライトバルブ懸濁液を生成することができる。別個の液体懸濁媒質及び高分子安定剤は必要ない。そして、このライトバルブ懸濁液は、液体高分子安定剤の屈折率と釣り合った屈折率のマトリックスポリマーの中でカプセル化され、ヘーズの少ないフィルムを形成することができる。このことは、フィルムを、導電性コートされた硬質或いは軟質のガラス或いはプラスチックの基板の間で、さらに加工処理せずに製造（サンドウィッチセル）したい場合には理想的である。このことは、例えば、建築上のガラスの施工におけるような耐久性が要求される場合には、特に有用である。
【００１９】
フィルムの製造
本発明によれば、ライトバルブの光変調物質として有用なフィルムは、ＵＶ架橋性ポリマー又はオリゴマーの液体中にライトバルブ懸濁液のエマルションを形成することで調製される。米国特許第5,463,492 号に開示されているように、ポリマーマトリックスは、液体架橋性コポリマー乳化剤であってもよい。架橋性コポリマー乳化剤は、架橋マトリックスポリマーと乳化剤とを与えるという二つの機能を果たす。架橋性コポリマーは、架橋性基を含む主鎖を有し、好ましくは、その各末端が架橋性基であり、その主鎖はライトバルブ懸濁液に溶解しない。また、架橋性コポリマー乳化剤は、主鎖にペンダント重合基を有し、その重合基はライトバルブ懸濁液に可溶である。もしくは、単独の乳化剤を用いてもよい。
ＵＶ架橋性ポリマー又はオリゴマーは、主鎖のペンダントとして及び／又は各末端にＵＶ架橋性基を含有する主鎖を有し、その主鎖はライトバルブ懸濁液に不溶である。ポリマーマトリックスを形成するために必要な何らかの光開始剤及び光増感剤がエマルションに含まれている。
【００２０】
本発明のフィルムは、液体ＵＶ架橋性ポリマー又はオリゴマー、光開始剤、乳化剤（ＵＶ架橋性コポリマーと別の場合）、及びライトバルブ懸濁液を混合して、液体ＵＶ架橋性コポリマー中にライトバルブ懸濁液の多数の小滴からなるエマルションを形成することで調製される。そして、そのエマルションをフィルムとして流し込み、紫外線を照射して硬化させ、ライトバルブ懸濁液のカプセル化した小滴を含むフィルムを得る。液体ＵＶ架橋性ポリマー又はオリゴマー及びライトバルブ懸濁液は、ある成分が他の成分に有害な影響を及ぼさないように選択される。さらに、もしあるなら、架橋反応の副生成物、及び例えば温度、圧力等の架橋条件もまた適合させなければならず、例えばＵＶ架橋性ポリマー又はオリゴマー、乳化剤、架橋ポリマーマトリックス及び／又はライトバルブ懸濁液のような反応に係るどの物質にも有害な影響を及ぼしてはならない。例えば、粒子が感熱性であれば、架橋反応は粒子が安定な温度範囲で行わなければならない。粒子が水に影響されるのであれば、架橋反応の副生成物は非水性でなければならない。
【００２１】
よくあることであるが、紫外線による架橋が酸素の存在によって遅くなる場合は、窒素又はアルゴンのような無酸素雰囲気中又は真空中で架橋反応を行わなければならない。
液体ＵＶ架橋性ポリマー又はオリゴマーの主鎖は、ポリオルガノシロキサン、ポリブタジエン、ポリスチレン、ポリ（シクロプロペン）、ポリアミド、ポリオレフィン、シリコーンゴム、ポリアクリルアミド、又はポリウレタン等であるか又はそれらを含むことができる。液体ＵＶ架橋性ポリマー又はオリゴマーは、アクリレート、メタクリレート、又はエポキシ基のようなＵＶ照射によって架橋可能な官能基を初めから有しているか、又は改変してそのような官能基を含ませた重合鎖を含有していてもよい。公知のように、ＵＶ架橋性ポリマー又はオリゴマーは、２個以上の架橋官能性を有していなければならず、前述の溶解性が許せば、多数の架橋性基を含んでもよい。このような架橋性官能基は、主鎖に或いは主鎖の末端近傍に位置する場合だけでなく、主鎖の回りに位置していてもよく、主鎖が直接置換されていても、また主鎖のペンダント基に付いていてもよい。
【００２２】
紫外線にＵＶ架橋性官能基を架橋させる適切な光開始剤としては、ベンゾインイソブチルエーテル等が知られている。また、架橋反応は、架橋ポリマーを生成する多官能性モノマー間の縮合である。
液体架橋性ポリマー又はオリゴマーは、従来の共重合法で調製することができる。例えば（Ｉ）  Ｙ−［Ａ］m−Ｙ
のような官能基Ｙを有するプレポリマー（Ｉ）を、
【００２３】
【化１】
0004484975.tif 000002
のような官能基Ｘ及びＢを有する第二のプレポリマー（II）と結合させて、
【００２４】
【化２】
0004484975.tif 000003
【００２５】
のような不飽和のＵＶ硬化性重合可能な二重結合を含む基、又は架橋可能な基で末端処理されている主鎖を有し、かつペンダントのＵＶ硬化性の非重合基又は重合基を有する液体架橋性コポリマー（III)を生成する。
上式において、ｍ、ｎ、及びｐは整数、Ａはライトバルブ懸濁液に不溶のポリマー残基、Ｌは連結基、及びＢはペンダントのＵＶ架橋性官能基又はそのような置換基を有する鎖である。主鎖は、ペンダント重合乳化剤基及びペンダントＵＶ架橋性官能基又はそのような基が置換されている鎖を有することができる。もしくは、２種以上のモノマーの共重合も有効である。しかしながら、そのようなモノマーのうちの少なくとも１種は、ＵＶ硬化性官能基を含んでいなければならない。
【００２６】
ここで、架橋性ポリマー又はオリゴマーの主鎖としてポリオルガノシロキサンを用いることが好ましい。ポリオルガノシロキサンは、酸素原子に結合したフッ素原子の繰返し単位を含み、フッ素原子は、１種又は通常は２種の置換性或いは非置換性の有機基によって置換されており、もちろん、ポリオルガノシロキサンは架橋性官能基を含んでいる。架橋性官能基で置換され或いは置換されていない有用な有機基としては、脂肪族、環状脂肪族、芳香族、ヘテロ環、芳香族性脂肪族等があり、この有機基は飽和脂肪族又は芳香族が好ましく、アルキル、アリール、アラルキル、又はアルカリルが最も好ましい。架橋性官能基を含有する有用な基としては、アクリルオキシアルキル、メタクリルオキシアルキル及びエポキシ等があり、好ましくは、アクリルオキシプロピル、メタクリルオキシプロピル、マレエート、ビニルエーテル、及びエポキシ基である。二官能性のビニルエーテル又はアクリレートモノマーを配合にブレンドすると、硬化プロセスを促進すると共に入りくんだポリマーの網目構造を生成することができる。
【００２７】
ポリオルガノシロキサンの主鎖は、ホモポリマー単位
【００２８】
【化３】
0004484975.tif 000004
のようなホモポリマー、又は
【００２９】
【化４】
0004484975.tif 000005
【００３０】
のようなコポリマーであってもよい。
ここで、Ｒ1 、Ｒ2 、Ｒ3 、及びＲ4 は、等しいか或いは異なった有機基で、少なくとも１つは、紫外線によって架橋可能であり、Ａｒは芳香族基、ｎ及びｍは整数である。
【００３１】
本発明の用途においては、多くの理由からポリオルガノシロキサンから誘導される架橋ポリマーマトリックスが好ましい。架橋ポリオルガノシロキサンは、優れた酸化安定性及びＵＶ安定性を有し、広い温度範囲で安定である。
ポリオルガノシロキサンは入手しやすく、容易に架橋され、架橋反応によって有害な副生成物が生じないので、製造し、使用する場合に比較的費用がかからない。
【００３２】
さらに、架橋ポリオルガノシロキサンポリマー又はオリゴマーは、ライトバルブ懸濁液中で用いられる広範囲の粒子、液体及び高分子安定剤と併用することができる。同様に重要なことは、架橋ポリオルガノシロキサンポリマーマトリックスは、フィルムに高い絶縁耐力を与えるので、ライトバルブセルに、アークなしで高電圧をかけることができる。ＵＶ架橋性ポリマー又はオリゴマーの主鎖がポリオルガノシロキサンの場合、ペンダント基は、アクリルオキシ、メタクリルオキシ又はエポキシ基等であり或いはそれらを含むことが好ましい。本発明の好ましい態様においては、ペンダント基は、アクリルオキシプロピル基であり或いはそれを含む。ＵＶ架橋性官能基の特性を選択して架橋性ポリマー又はオリゴマーがライトバルブ懸濁液に溶解しないようにすると、所望のエマルションを形成することができる。例えば、ＵＶ架橋性ポリオルガノシロキサンの場合はＵＶ架橋性官能基は、マトリックスポリマーの約20モル％以下であることが好ましい。同様に、ＵＶ架橋性ポリオルガノシロキサンの芳香族含量は、ＵＶ架橋性ポリマー又はオリゴマーがライトバルブ懸濁液に溶解しないように選択される。例えば、ＵＶ架橋性ポリオルガノシロキサンの場合は、芳香族基はマトリックスポリマーの約30モル％以下であることが好ましい。
【００３３】
また、ビニルエーテルモノマー及びオリゴマーが、例えばエポキシ官能性を含むカチオン性光硬化系において有用な添加剤及び希釈剤であることは、技術上公知である。例えば、米国特許第5,650,453 号を参照せよ。本発明で使用する場合、反応性ビニルエーテルモノマー又はオリゴマーは、モノマー中のビニルエーテル基の存在によって単独で架橋することができる。本発明にこのような原料を取り込むと、硬化後、互いにある部分では架橋し或いはある部分では架橋しない２つの入り組んで重合されたポリマー網目構造を形成する。
本発明のマトリックスポリマーは、硬化されていないフィルムを紫外線にさらして硬化することが好ましいが、このような紫外線によって硬化可能なポリマー及びフィルムは、電子ビーム硬化法によっても硬化されることは、技術上知られている。
【００３４】
ポリオルガノシロキサン主鎖及びペンダント（メタ）アクリルオキシプロピル基を有するＵＶ硬化性の液体架橋性コポリマーを調製する好適なプロセスは、ヘキサメチルシクロトリシロキサンと3-アクリルオキシポリメチルジメトキシシランの縮合共重合である。好適にはＵＶ硬化性の液体架橋性コポリマーのポリオルガノシロキサン部分の分子量は、約Ｍｗ17,000〜約Ｍｗ300 万、好ましくは、約Ｍｗ30,000〜約Ｍｗ450,000 である。さらに、ポリオルガノシロキサン主鎖は、架橋性コポリマー乳化剤の約50％以上、好ましくは、約80％以上を構成すると考えられる。ＵＶ架橋性ポリマー又はオリゴマーを用い、単独の乳化剤によってフィルムを形成することができる。乳化剤によって、ライトバルブ懸濁液の各小滴がポリオルガノシロキサンマトリックスポリマーに取り囲まれるので、不完全に封じられている小滴からのライトバルブ懸濁液の浸出を避けることができる。また、乳化剤は小滴の合体を妨げ、より小さいカプセル及びカプセルのより小さい分布を作り出すことができる。もしくは、マトリックスポリマーの主鎖の重合官能性末端基によって重合された重合基も、主鎖にペンダントしている重合基も乳化剤として役に立つ。
【００３５】
フィルムのヘーズの減少化例えば光吸収性粒子を使用している米国特許第4,407,565 号のような上述の特許の多くに記載されている先行技術のライトバルブは、ライトバルブ懸濁液の液体懸濁媒質の屈折率ｎD が、電極材の屈折率よりもかなり小さいにもかかわらず、優れた光学的透明性を示し、光散乱がほとんどない。例えば、通常電極材に使用されるものの１つであるインジウムスズオキシドの屈折率は、室温で約2.０（層の厚さによって多少高低するが）であり、一方、液体懸濁媒質の屈折率ｎD は小さく、室温で1.33〜1.68の範囲であり、通常は、約1.38〜1.56の範囲である。同様に、液体懸濁媒質のｎD は、通常ライトバルブの壁として用いるガラスシートの屈折率より、かなり低く或いは高くなり得る。ガラスの屈折率は、ガラスの組成によって変化するが、通常は、室温で約1.52である。
【００３６】
若干の光は、電極及び壁に吸収或いは反射されてライトバルブ中で失われるが、通常は、電極及び壁の屈折率が液体懸濁媒質の屈折率とはかなり異なるという事実があるにもかかわらず、好ましくない光散乱は、通常それらによっては引き起こされない。従って、ライトバルブの壁及び電極の屈折率は無視することができる。米国特許第4,563,492 号からわかるように、ライトバルブ懸濁液を有する架橋ポリマーマトリックスを取り込んでいるフィルムのヘーズ又は光散乱は、ポリマーマトリックス及び／又は、高分子安定剤を含み或いは高分子安定剤であるライトバルブ懸濁液の液体部分を改変して、それらの屈折率をより近づけて調和させることによって減らすことができる。これは、架橋ポリマーマトリックスとしてＵＶ硬化ポリオルガノシロキサンを用いる本発明の好ましい系においては、ライトバルブ懸濁液中に液体フッ素化高分子安定剤を使用して高分子安定剤の屈折率を低くすることで達成することができる。もしくはＵＶ硬化ポリオルガノシロキサンが芳香族基を含む場合、又は芳香族基を含有する重合或いは非重合化合物がマトリックスポリマーとブレンドされ、それらは混ざり合うが懸濁液とは混ざり合わない場合、又は重合或いは非重合フッ素化化合物が懸濁液とブレンドされ、それらは混ざり合うがポリマーマトリックスとは混ざり合わない場合、又はこのパラグラフに記載した方法を組み合わせた場合は、ポリマーマトリックスの屈折率を高めて改良することができる。
【００３７】
図面の詳細な説明
図１Ａにおいて、光線31が、本発明のフィルム27に衝突する。フィルム27は、小滴26を包含するフィルム24とフィルム24に接触された電極28とから成る。保護層29は、各電極28に接触されている。ポテンシャルの差がない、すなわち電極28間に電場が存在しないと仮定する。従って、懸濁液の極小滴26内に分散している粒子33は、ブラウン運動によってランダムな位置にある。粒子は光を吸収するので、フィルムに衝突した光線31は、極小滴26内の粒子33によって吸収される。図１Ｂは、電場（図示せず）が電極28間に存在すると仮定している。その結果、粒子33は極小滴26内で配列し、光線31のかなりの部分が、矢印32で示されるようにフィルムを通過する。ライトバルブ用の電極、及びガラスやプラスチックの基板に電極を蒸着する方法は技術上周知である。例えば、ライトバルブの電極の利用について開示している米国特許第3,512,876 号及び第3,708,219 号、及び導電性を有し、特にガラス及びプラスチックの基板に導電性の透明なコーティングが施された製品及びそのようなコーティング材を形成し蒸着する方法について開示している米国特許第2,628,927 号、第2,740,732 号、第3,001,901 号、及び第3,020,376 号を参照せよ。インジウムスズオキシド（「ＩＴＯ」）又は他の導電性金属を用いることができる。
【００３８】
ここで、電極28及び保護層29は、組立式部品であることが好ましい。すなわち、電極28及び保護層29は、フィルム24に付ける前に電極28でコートされたプラスチックフィルムのようなフィルム29によって提供される。ここで使用する「電極」という用語は、電気的な伝導性金属オキシド及びそのような目的で技術上用いられる他のコーティング材のみではなく、シリコンｍデバイスのような材料のコーティング材の上に絶縁性コーティングされているようなコーティング材をも意味する。一方、ライトバルブがディスプレイデバイスとして使用される場合は、通常、電極は基板とは分離した所にパターン化されて蒸着される。また、ここで使用する「電極」という用語は、ディスプレイデバイスにアドレスされた活性マトリックスで使用されるような、半導体フィルムや透明及びカラーの両方の多フィルム層での使用をも含むものである。本発明のフィルムをライトバルブデバイスで使用するすべての場合に、デバイスを操作することに適した電源に導く適切な電気的接続があることを想定している。
【００３９】
また、電圧をかけると、ライトバルブに使用されている通常のタイプのライトバルブ懸濁液の光透過は高まるものであるが、本発明は、米国特許第4,078,856号に開示されているように、電圧をかけたとき光の透過が減少するような、又は米国特許第3,743,382 号に開示されているように、活性化したときに一部の電磁スペクトルでの放射線透過は増加し、他の部分のスペクトルでの透過は減少するような、ライトバルブ、フィルム及びライトバルブ懸濁液をも含むものと理解すべきである。本発明のフィルムは、その表面又は保護層に電極を施した場合は、それ自体ライトバルブとして機能し得る。しかしながら、フィルム自体をライトバルブとして機能させる場合は、電極はフィルムの内側に面した各保護層の内面に設けて、擦られないようにし、フィルムを活性化するために必要な電圧を最少にすることが好ましい。また、プラスチック保護層の外側上面に、E.M.Chemicals of Hawthorne,N.Y. で販売されているタイプのような紫外線吸収ラッカーフィルムを設けてもよい。侵食及び特にプラスチックに関して環境への影響を減少させるために、多くの他の透明な表面コーティング材が市販されている。このような系の１つは、硬いコーティングプライマーHard Coating Resinを含め、Silicone Products Division of General Electric Co.,Wateford,N.Y.によって製造されている。侵食及び紫外線による劣化に耐える放射線硬化性透明コーティング材は、The Sherwin Williams Company of Chicago,III からPermaclear UV という名前で販売されている。同じタイプの表面コーティング材は、本発明の他の実施態様、特にフィルムをポリカーボネートのような硬いプラスチック基材の間に挟む場合には有用である。
【００４０】
【実施例】
本発明について、以下の実施例で具体的に説明する。特に言及しない場合は、すべての部及び百分率は、重量に対してのものである。
実施例１
内部フェニル基及びペンダントアクリルオキシプロピル基を含有するＵＶ架橋性シロキサンコポリマーの調製
ＵＶ架橋性コポリマーは以下のように調製した。すなわち、温度計、冷却器、及びテフロンコート磁気撹拌子を備えた500ml の三口丸底フラスコに、44.40gのヘキサメチルシクロトリシロキサン、18.20gの1,4-ビス（ヒドロキシジメチルシリル）ベンゼン、11.20gの3-アクリルオキシプロピルメチルジメトキシシラン、及び100ml の無水エチルアセテートを充填した。反応混合物を撹拌しながら64℃に加熱し、溶液を生成した。４mlの濃硫酸を加えると、溶液の温度が79℃に上昇した。そして、反応溶液を１時間半還流した。溶液を室温まで冷却し、10g の炭酸ナトリウムを加えて中和した。白色固体を濾別し、溶媒を回転式エバポレーターを使用して除去した。
この処理で、22.4℃での屈折率が1.4434、22.9℃での粘度が423cp の無色透明の液体59.94gを得た。
【００４１】
実施例２
n-ブチルアクリレートフルオロコポリマーの調製液体懸濁ポリマーは、以下のように調製した。すなわち、冷却器、テフロンコート磁気撹拌子、及び窒素ブランケットを備えた500ml の三口丸底フラスコに、33.20gのn-ブチルアクリレート、16.23gの2,2,3,3,4,4,4-ヘプタフルオロブチルアクリレート、1.00g の2-ヒドロキシエチルアクリレート、及び8.38g の1-ヘキサンエチオールを充填した。混合物を90mlのヘキシルアセテートに溶解した。その溶液を120 ℃に加熱し、20mlのヘキシルアセテートに溶解したt-ブチルパーオキシベンゾエート2.01g を、１分間かけてロートを通して添加した。１分で反応溶液の温度が164.5 ℃に上昇した。そして、反応溶液を１時間半168 ℃で還流した。残存モノマー、連鎖移動剤、及び溶媒を回転式エバポレーターを使用して除去した。この処理で、22.1℃での屈折率が1.4434、22.5℃での粘度が147cp の黄色で透明の液体57.28gを得た。
【００４２】
実施例３
乳化剤は、以下のように調製した。すなわち、温度計、冷却器、テフロンコート磁気撹拌子、及び窒素ブランケットを備えた250ml の三口丸底フラスコに、17.71gの末端がポリジメチルシロキサンであるモノメタクリルオキシプロピル（PS560-KG,United Chemical Technologies,Inc.）及び90mlのエチルアセテートを充填した。その溶液を加熱還流し、17.72gのn-ブチルアクリレート、0.089gの2,2'- アゾビスイソブチロニトリル、及び10mlのエチルアセテートを３０分間かけて添加した。開始剤及びモノマーの添加終了後、反応溶液をさらに２時間半還流した。溶媒及び残存モノマーを回転式エバポレーターを使用して除去した。
この処理で、22.2℃での屈折率が1.4366で、無色透明の非常に粘性の液体29.88gを得た。
【００４３】
実施例４
別の乳化剤は、以下の２工程で調製した。
工程(1) 内部にフェニル基を含有するアクリルオキシプロピル末端のシロキサンコポリマー
温度計、冷却器、及びテフロンコート磁気撹拌子を備えた250ml の三口丸底フラスコに、22.2g のヘキサメチルシクロトリシロキサン、9.1gの1,4-ビス（ヒドロキシジメチルシリル）ベンゼン、1.8gの3-アクリルオキシプロピルジメチルメトキシシラン、及び50mlの無水エチルアセテートを充填した。混合反応物を撹拌しながら65℃に加熱し、溶液を生成した。そして、２mlの濃硫酸を添加後、反応溶液を１時間半還流した。その溶液を室温まで冷却し、５g の炭酸ナトリウムを加えて中和した。白色固体を濾別し、溶媒を回転式エバポレーターを使用して除去した。
(2) シロキサン及びn-ブチルアクリレートコポリマー
温度計、冷却器、テフロンコート磁気撹拌子、及び窒素ブランケットを備えた250ml の三口丸底フラスコに、17.1g のアクリルオキシプロピル末端のシロキサンコポリマー (工程(1) の生成物）、及び90mlのエチルアセテートを充填した。その溶液を加熱還流し、17.7g のn-ブチルアクリレート、0.09g の2,2'- アゾビスイソブチロニトリル及び10mlのエチルアセテートを30分間かけて添加した。そして、開始剤及びモノマーの添加終了後、さらに２時間半還流した。溶媒及び残存モノマーを回転式エバポレーターを使用して除去した。
【００４４】
実施例５
架橋性乳化剤は次のように調製した。すなわち、温度計、冷却器、テフロンコート磁気撹拌子、及び窒素ブランケットを備えた100ml の三口丸底フラスコに、0.03g の3-アクリルオキシプロピルトリメトキシシラン、0.45g のn-ブチルアクリレート、0.23g の2,2,3,3,4,4,4-ヘプタフルオロブチルアクリレート、0.02g の2,2N- アゾビスイソブチロニトリル、及び20mlの無水エチルアセテートを充填した。その溶液を78℃で加熱還流した。反応溶液を４時間半還流後、4.01g の実施例１の架橋性コポリマー、0.03g のジブチリンジラウレート、及び20mlの無水エチルアセテートを含有する溶液を添加した。残存モノマー及び溶媒を回転式エバポレーターを使用して除去した。
この処理で、21.7℃での屈折率が1.4451、無色でほぼ透明の液体3.94g を得た。
【００４５】
実施例６
フィルムは次のように調製した。すなわち、１オンスのジャーに、2.00g の実施例１のＵＶ硬化性マトリックスポリマー、1.60g の実施例２の懸濁ポリマー、少量の1/4secSSタイプのニトロセルロースを含む25重量％のピラジン-2,5- ジカルボン酸カルシウムポリヨウ化物の結晶と、78.2モル％ n- ブチルアクリレート／19.2モル％ 2,2,3,3,4,4,4- ヘプトフルオロブチルアクリレート／2.6 モル％2- ヒドロキシアクリレートのランダムコポリマー75モル％とから成る濃縮物を0.31g 、0.39g の実施例３の乳化剤、及び0.06g のベンゾインイソブチルエーテルを加えた。その混合物を４分以上かけて手動で均一にした。混合物をＩＴＯコートガラス上に３ミル厚さの層に広げた。そして、そのフィルムを脱気し、真空中で、２枚目のＩＴＯコートガラスで挟んだ。そのフィルムをＵＶランプ（CureZone,365nm で80Mw/cm2,ADAC Technologies,Inc.)に30秒間さらした。このようにして生成されたセルのＯＦＦ状態の透過は、31.77 ％、ＯＮ状態の透過(50V、400Hz)は、65.20 ％であった。セルのＯＦＦ状態のヘーズは27.5％、ＯＮ状態のヘーズは14.7％であった。
【００４６】
実施例７
フィルムを以下のように調製した。すなわち、１オンスのジャーに、1.00g の実施例５の架橋性乳化剤、0.80g の実施例２の懸濁ポリマー、少量の1/4secSSタイプのニトロセルロースを含む25重量％のピラジン-2,5- ジカルボン酸カルシウムポリヨウ化物の結晶と、78.2モル％ n- ブチルアクリレート／19.2モル％ 2,2,3,3,4,4,4- ヘプトフルオロブチルアクリレート／2.6 モル％ 2- ヒドロキシアクリレートのランダムコポリマー75モル％とから成る濃縮物を0.18g 、及び0.03g のベンゾインイソブチルエーテルを加えた。その混合物を４分以上かけて手動で均一にした。混合物をＩＴＯコートガラス上に３ミル厚さの層に広げた。そして、そのフィルムを脱気し、真空中で、２枚目のＩＴＯコートガラスで挟んだ。そのフィルムをＵＶランプ（Cure Zone,365nm で80Mw/cm2,ADAC Technologies,Inc.)に50秒間さらした。このようにして生成されたセルのＯＦＦ状態の透過は20.93 ％、ＯＮ状態の透過(50V、400Hz)は62.71 ％であった。セルのＯＦＦ状態のヘーズは31.0％、ＯＮ状態のヘーズは7.3 ％であった。
【図面の簡単な説明】
【図１】本発明のライトバルブの一部を図示したものであり、１ＡはＯＦＦ状態、１ＢはＯＮ状態である。
【符号の説明】
24    フィルム
26    小滴
27    フィルム
28    電極
29    保護層
31    光線
33    粒子
【図１】
0004484975.tif 000006